(57)【特許請求の範囲】
【請求項１】
ポリオレフィン系樹脂１００質量部に対して、金属水酸化物１５０〜２５０質量部及びシリコーンで表面処理したオルガノクレー１〜５０質量部を含有するノンハロゲン難燃性樹脂組成物。
【請求項２】
前記ポリオレフィン系樹脂としてエチレン−酢酸ビニル共重合体が使用され、前記エチレン−酢酸ビニル共重合体中の酢酸ビニル含有量（ＶＡ量）が２０〜４５質量％である請求項１に記載のノンハロゲン難燃性樹脂組成物。
【請求項３】
前記オルガノクレーは、モンモリロナイトを使用したものである請求項１又は請求項２に記載のノンハロゲン難燃性樹脂組成物。
【請求項４】
前記金属水酸化物は、水酸化マグネシウムである請求項１〜３のいずれか１項に記載のノンハロゲン難燃性樹脂組成物。
【請求項５】
導体と、前記導体の外周に被覆された、請求項１〜４のいずれか１項に記載のノンハロゲン難燃性樹脂組成物からなる絶縁層とを備えた絶縁電線。
【請求項６】
請求項１〜４のいずれか１項に記載のノンハロゲン難燃性樹脂組成物からなるシースを備えたケーブル。
【請求項７】
請求項５に記載の絶縁電線を備えたケーブル。
【発明の詳細な説明】
【技術分野】
【０００１】
本発明は、ノンハロゲン難燃性樹脂組成物、並びにこれを用いた絶縁電線及びケーブルに関する。
【背景技術】
【０００２】
ハロゲン化合物を含まない難燃性樹脂組成物として、ポリオレフィン系樹脂に水酸化マグネシウム、水酸化アルミニウム等の金属水酸化物を添加した樹脂組成物が用いられている。
【０００３】
これらの樹脂組成物は、燃焼時に塩化水素やダイオキシン等の有毒なガスが発生しないため、火災時の毒性ガスの発生や、二次災害等を防止することができ、かつ、廃却時に焼却処分を行っても問題とならない。
【０００４】
しかし、金属水酸化物の添加による難燃効果は小さく、目的の難燃性を得られない場合が多いため、垂直燃焼試験に合格する程度の高難燃性が必要とされる場合は、他の難燃剤を併用し、難燃効果を高める必要がある。
【０００５】
金属水酸化物と併用する難燃剤としては、近年、ナノコンポジット材料が検討されており、例えばナノクレーが挙げられる。ナノクレーは層状であり、複数の層が積み重なった構造をしている。
【０００６】
クレーを樹脂組成物に添加して難燃性を発現させるためには、分散状態が重要であり、樹脂中で、ある程度層間剥離させる必要がある。そこで、４級アミン等の有機物をクレー層間に挿入（インターカレート）したオルガノクレーが使用されている。これらは、有機物がクレー層間を広げることにより、樹脂中での分散性が向上されている。
【０００７】
例えば、特許文献１には、層状シリケートを４級アルキルアンモニウム塩で処理した後に、更にシランカップリング剤をシリケート層の端部に存在するシラノール基と作用させて、ポリオールに分散させたウレタン系樹脂発泡体が開示されている。
【先行技術文献】
【特許文献】
【０００８】
【特許文献１】特許第４３５５５１９号公報（請求項４、段落〔００３５〕）
【発明の概要】
【発明が解決しようとする課題】
【０００９】
しかしながら、従来の技術である、４級アミン等の有機物で処理したオルガノクレーと金属水酸化物とを併用した難燃性樹脂組成物は、浸水状態での絶縁抵抗が極端に低下するため、電線・ケーブル用絶縁体としての使用は困難であった。
【００１０】
この原因としては、クレー表面にＯＨ基等の親水性の官能基が存在するためと推察される。これらの親水性の官能基はクレーの層間に存在する場合は４級アミン等の有機物で処理されるが、端部に存在する場合は十分に処理されない。
【００１１】
特許文献１では、シリケート層の端部に存在するシラノール基をシランカップリング剤で作用させているが、この目的はクレーの分散向上である。また、特許文献１では、低分子のシランカップリング剤を用いており、本発明らの検討では浸水時の絶縁抵抗の改善効果は不十分であった。
【００１２】
そこで、本発明の目的は、浸水時の絶縁抵抗の改善が可能であり、かつ引張特性に優れたノンハロゲン難燃性樹脂組成物、並びにこれを用いた絶縁電線及びケーブルを提供することにある。
【課題を解決するための手段】
【００１３】
本発明は、上記目的を達成するために、下記のノンハロゲン難燃性樹脂組成物、並びにこれを用いた絶縁電線及びケーブルを提供する。
【００１４】
［１］ポリオレフィン系樹脂１００質量部に対して、金属水酸化物１５０〜２５０質量部及びシリコーンで表面処理したオルガノクレー１〜５０質量部を含有するノンハロゲン難燃性樹脂組成物。
［２］前記ポリオレフィン系樹脂としてエチレン−酢酸ビニル共重合体が使用され、前記エチレン−酢酸ビニル共重合体中の酢酸ビニル含有量（ＶＡ量）が２０〜４５質量％である前記［１］に記載のノンハロゲン難燃性樹脂組成物。
［３］前記オルガノクレーは、モンモリロナイトを使用したものである前記［１］又は前記［２］に記載のノンハロゲン難燃性樹脂組成物。
［４］前記金属水酸化物は、水酸化マグネシウムである前記［１］〜［３］のいずれか１つに記載のノンハロゲン難燃性樹脂組成物。
［５］導体と、前記導体の外周に被覆された、前記［１］〜［４］のいずれか１つに記載のノンハロゲン難燃性樹脂組成物からなる絶縁層とを備えた絶縁電線。
［６］前記［１］〜［４］のいずれか１つに記載のノンハロゲン難燃性樹脂組成物からなるシースを備えたケーブル。
［７］前記［５］に記載の絶縁電線を備えたケーブル。
【発明の効果】
【００１５】
本発明によれば、浸水時の絶縁抵抗の改善が可能であり、かつ引張特性に優れたノンハロゲン難燃性樹脂組成物、並びにこれを用いた絶縁電線及びケーブルを提供することができる。
【図面の簡単な説明】
【００１６】
【図１】本発明の実施の形態に係る絶縁電線の一例を示す横断面図である。
【図２】本発明の実施の形態に係るケーブルの一例を示す横断面図である。
【発明を実施するための形態】
【００１７】
〔ノンハロゲン難燃性樹脂組成物〕
本発明の実施の形態に係るノンハロゲン難燃性樹脂組成物は、ポリオレフィン系樹脂１００質量部に対して、金属水酸化物１５０〜２５０質量部及びシリコーンで表面処理したオルガノクレー１〜５０質量部を含有する。
【００１８】
（ポリオレフィン系樹脂）
本発明の実施の形態において用いることができるポリオレフィン系樹脂としては、低密度ポリエチレン（ＬＤＰＥ）、直鎖状低密度ポリエチレン（ＬＬＤＰＥ）、直鎖状超低密度ポリエチレン（ＶＬＤＰＥ）、高密度ポリエチレン（ＨＤＰＥ）、ポリプロピレン（ＰＰ）、エチレン−アクリル酸エチル共重合体（ＥＥＡ）、エチレン−酢酸ビニル共重合体（ＥＶＡ）、エチレン−スチレン共重合体、エチレン−グリシジルメタクリレート共重合体、エチレン−ブテン−１共重合体、エチレン−ブテン−ヘキセン三元共重合体、エチレン−プロピレン−ジエン三元共重合体（ＥＰＤＭ）、エチレン−オクテン共重合体（ＥＯＲ）、エチレン共重合ポリプロピレン、エチレン−プロピレン共重合体（ＥＰＲ）、ポリ−４−メチル−ペンテン−１、マレイン酸グラフト低密度ポリエチレン、水素添加スチレン−ブタジエン共重合体（Ｈ−ＳＢＲ）、マレイン酸グラフト直鎖状低密度ポリエチレン、エチレンと炭素数が４〜２０のαオレフィンとの共重合体、エチレン−スチレン共重合体、マレイン酸グラフトエチレン−メチルアクリレート共重合体、マレイン酸グラフトエチレン−酢酸ビニル共重合体、エチレン−無水マレイン酸共重合体、エチレン−エチルアクリレート−無水マレイン酸三元共重合体、ブテン−１を主成分とするエチレン−プロピレン−ブテン−１三元共重合体などが挙げられ、より好適にはＥＶＡである。これらは単独又は２種以上をブレンドして用いることができる。また、２種以上の各ポリオレフィン系樹脂、例えば２種以上のＥＶＡをブレンドして用いることもできる。
【００１９】
２種以上をブレンドする際には、ポリオレフィン系樹脂中の７０質量％以上がＥＶＡであることが好ましく、８５質量％以上がＥＶＡであることがより好ましく、９５質量％がＥＶＡであることがさらに好ましい。
【００２０】
ポリオレフィン系樹脂としてＥＶＡを使用した場合、ＥＶＡ中の酢酸ビニル含有量（ＶＡ量）が２０〜４５質量％であることが好ましく、２５〜３３質量％であることがより好ましい。
【００２１】
ＥＶＡ中のＶＡ量は、用いる樹脂の種類が、１，２，３・・・ｋ・・・ｎ個あったとき、下記式（１）によって導かれる。
【００２２】
【数１】
0006428463.tif 000002
【００２３】
上記式（１）中、Ｘはｋ個目の樹脂のＶＡ量（質量％）、Ｙはｋ個目の樹脂のＥＶＡ全体を占める割合、及びｋは自然数をそれぞれ示す。
【００２４】
また、本実施の形態において、ＥＶＡは、メルトマスフローレイト（ＭＦＲ）が１．０（ｇ／１０ｍｉｎ）以下であるものを用いることが好ましい。
【００２５】
（金属水酸化物）
本発明の実施の形態において用いることができる金属水酸化物としては、水酸化マグネシウム、水酸化アルミニウム、水酸化カルシウム等が挙げられる。中でも、水酸化マグネシウムを用いることが好ましい。これらは、単独又は２種以上を併用しても良い。
【００２６】
また、これらの金属水酸化物は、シランカップリング剤、チタネート系カップリング剤、ステアリン酸やステアリン酸カルシウム等の脂肪酸、又は、脂肪酸金属塩等によって表面処理されているものを用いても差し支えない。
【００２７】
金属水酸化物の添加量は、ポリオレフィン系樹脂１００質量部に対して、１５０〜２５０質量部である。好ましくは２００〜２５０質量部である。１５０質量部未満であれば難燃性が不十分となり、２５０質量部より多く添加すると伸び特性が著しく低下する。
【００２８】
（シリコーンで表面処理したオルガノクレー）
本発明の実施の形態で使用するオルガノクレーとは、例えばスメクタイトに分類される層状構造の鉱物であるクレーに、有機物を層間に挿入させたものである。有機物を挿入することにより層間隔離を容易にし、分散性を向上することが可能となる。
【００２９】
クレーとは、層の厚さが１ｎｍ程度のシリケートであり、アスペクト比が１００〜３００程度の層構造を取る。具体的には、モンモリロナイト、バイデライト、ノントロナイト、サポナイト、ヘクトライト、ソーコナイト、スチープンサイト等のスメクタイトが挙げられ、より好適にはモンモリロナイトである。なお、モンモリロナイトはベントナイトの主成分であるので、本発明のクレーとしてベントナイトを使用することも可能である。
【００３０】
クレーの層間には、水、及びナトリウム、カリウム、カルシウム等のカチオンが存在している。本発明ではこれらの水、カチオン種を有機物でイオン交換することでオルガノクレーとする。
【００３１】
有機物としては、４級アミン、ポリオール、シランカップリング剤等を挙げることができる。中でも、４級アミンが好適である。
【００３２】
４級アミンとしては、特に限定はしないが、窒素原子と結合する４個の官能基の1つ以上に炭素数１０〜２０のアルキル基を持つものが好ましい。より具体的には、デシルトリメチルアンモニウム塩、ドデシルトリメチルアンモニウム塩、テトラデシルアンモニウム塩、ヘキサデシルトリメチルアンモニウム塩、オクタデシルトリメチルアンモニウム塩、ジデシルジメチルアンモニウム塩、ジオクタデシルジメチルアンモニウム塩等が挙げられる。
【００３３】
本実施の形態において、クレーの末端の親水性官能基の処理として使用するシリコーンとしては、主鎖がＳｉ−Ｏ結合からなり、側鎖がアルキル基、アルコキシ基、フェニル基、フェノキシ基、ビニル基等からなる、粘度５〜８０ｍｍ２／Ｓ程度のシリコーンオリゴマーが挙げられる。表面処理量は、オルガノクレーに対して０．５〜５質量％が好ましく、１〜２質量％がより好適である。
【００３４】
従来技術における低分子のシランカップリング剤と異なり、一部がオルガノクレーの末端の官能基と反応することで、その他のクレーの末端基も保護し、浸水時の絶縁特性を改善することが可能となった。
【００３５】
シリコーンで表面処理したオルガノクレーの添加量は、ポリオレフィン系樹脂１００質量部に対して、１〜５０質量部であり、好ましくは１〜１０質量部、より好適には３〜５質量部である。１質量部未満では難燃性が不十分となり、５０質量部以上では伸び特性が低下する。また、その他の難燃剤と比較して価格が高いため、添加量は可能な範囲で少ないほうが良い。これらは粉体として用いる以外にも、あらかじめ他の樹脂に高濃度で分散させたマスターバッチとして用いても良い。
【００３６】
（その他の添加剤）
本発明の実施の形態に係るノンハロゲン難燃性樹脂組成物には、上記の配合剤以外にも必要に応じてその他の難燃剤、酸化防止剤、金属不活性剤、架橋剤、架橋助剤、滑剤、無機充填剤、相溶化剤、安定剤、カーボンブラック、着色剤等の添加剤を加えることが可能である。更に、有機過酸化物により架橋したり、電子線などの放射線により架橋してもよい。
【００３７】
その他の難燃剤としては、非晶質シリカ、スズ酸亜鉛、ヒドロキシスズ酸亜鉛、ホウ酸亜鉛、酸化亜鉛等の亜鉛化合物等、ホウ酸カルシウム、ホウ酸バリウム、メタホウ酸バリウム等のホウ酸化合物、リン系難燃剤メラミンシアヌレート等の窒素系難燃剤、または、燃焼時に発泡する成分と固化する成分の混合物からなるインテュメッセント系難燃剤が挙げられる。これらの難燃剤を単独又は２種以上をブレンドして用いることができる。
【００３８】
酸化防止剤としては、特に限定はしないが、例えばフェノール系、硫黄系、アミン系、リン系の酸化防止剤が挙げられる。
フェノール系酸化防止剤としては、その種類は特に限定はしないが、例えばジブチルヒドロキシトルエン（BHT）、ペンタエリスリトールテトラキス[3-(3,5-ジ-t-ブチル-4-ヒドロキシフェニル)プロピオネート] 、1,3,5-トリス（3,5-ジ-t-ブチル-4-ヒドロキシ-ベンジル）-S-トリアジン-2,4,6-（1H,3H,5H）トリオン、チオジエチレンビス[3-(3,5-ジ-tert-ブチル-4-ヒドロキシフェニル)プロピオネート]等が挙げられ、より好適にはペンタエリスリトールテトラキス[3-(3,5-ジ-t-ブチル-4-ヒドロキシフェニル)プロピオネート]である。
硫黄系酸化防止剤としては、その種類は特に限定はしないが、ジドデシル3,3‘-チオジプロピオネート、ジトリデシル3,3‘-チオジプロピオネート、ジオクタデシル3,3’-チオジプロピオネート、テトラキス[メチレン-3-（ドデシルチオ）プロピオネート]メタン等が挙げられ、より好適には、テトラキス[メチレン-3-（ドデシルチオ）プロピオネート]メタンである。
アミン系酸化防止剤としては、6-エトキシ-1,2-ジヒドロ-2,2,4-トリメチルキノリン、フェニル-1-ナフチレン、アルキル化ジフェニルアミン、オクチル化ジフェニルアミン、4,4’-ビス（α、α-ジメチルベンジル）ジフェニルアミン、2,2,4-トリメチル-1,2-ジヒドロキノリン重合体、ｐ-（ｐ-トルエンスルホニルアミド）ジフェニルアミン、N,N’-ジ-2-ナフチル-p-フェニルジアミン、N,N’-ジフェニル-p-フェニレンジアミン、N-フェニル-N’-イソプロピル-p-フェニレンジアミン、N-フェニル-N’-（1,3-ジメチルブチル）-p-フェニレンジアミン、N-フェニル-N’-（3-メタクリロイルオキシ-2-ヒドロキシプロピル）-ｐ-フェニレンジアミン、1,3-ベンゼンジカルボン酸ビス[2-(1-オキソ-2-フェノキシプロピル)ヒドラジド、2',3-ビス[[3-[3,5-ジ-tert-ブチル-4-ヒドロキシフェニル]プロピオニル]]プロピオノヒドラジド、3-(N-サリチロイルアミノ)-1Ｈ-1,2,4-トリアゾール、ドデカン二酸ビス[N2-(2-ヒドロキシベンゾイル)ヒドラジド]等が挙げられる。
リン系酸化防止剤としては、例えばペンタエリスリトール系亜リン酸エステル、トリフェニルフォスファイト、トリオクタデシル−フォスファイト、トリラウリルトリチオフォスファイト等が挙げられる。
これらの酸化防止剤は、単独で又は２種以上をブレンドして用いることができる。
【００３９】
金属不活性剤は、金属イオンをキレート形成により安定化し、酸化劣化を抑制する効果がある。金属不活性剤としては、その構造は特に限定しないが、N-(2H-1,2,4-トリアゾール-5-イル)サリチルアミド、ドデカン二酸ビス[N2-(2-ヒドロキシベンゾイル)ヒドラジド]、2’,3-ビス[[3-[3,5-ジ-tert-ブチル-4-ヒドロキシフェニル]プロピオニル]]プロピオノヒドラジド等が挙げられ、より好適には2’,3-ビス[[3-[3,5-ジ-tert-ブチル-4-ヒドロキシフェニル]プロピオニル]]プロピオノヒドラジドである。
【００４０】
架橋剤としては、例えばジクミルパーオキサイド、２，５−ジメチル−２，５−ジ（t−ブチルパーオキシ）ヘキサン、２，５−ジメチル−２，５−ジ（ｔ−ブチルパーオキシ）ヘキシン−３、α，α'−ビス（t−ブチルパーオキシ−ｍ−イソプロピル）ベンゼン、ブチルクミルパーオキサイド、イソプロピルクミル−ｔ−ブチルパーオキサイド等が挙げられる。
【００４１】
架橋助剤としては、特に限定しないが、例えばトリメチロールプロパントリメタクリレート（TMPT）や、トリアリルイソシアヌレート（TAIC）の使用が望ましい。
【００４２】
滑剤としては、特に限定しないが、脂肪酸、脂肪酸金属塩、脂肪酸アミド等が挙げられ、具体的にはステアリン酸亜鉛の使用が挙げられる。これらは、単独で又は２種以上をブレンドして用いることができる。
【００４３】
無機充填剤としては、特に限定しないが、タルク、シリカ等が挙げられる。これらは脂肪酸、シラン等の表面処理剤で表面処理をすることも可能である。上記無機充填剤は単独で又は２種以上をブレンドして用いることができる。
【００４４】
カーボンブラックとしては、特に限定はしないが、ゴム用カーボンブラック（N900-N100:ASTM D 1765-01）の使用が一般的である。
【００４５】
着色剤としては、特に限定はしないが、ノンハロゲン用のカラーマスターバッチ等が使用できる。
【００４６】
〔絶縁電線〕
本発明の実施形態に係る絶縁電線は、導体と、導体の外周に被覆された、本発明の実施形態に係る上記ノンハロゲン難燃性樹脂組成物からなる絶縁層とを備えたことを特徴とする。
【００４７】
図１は、本発明の実施の形態に係る絶縁電線の一例を示す横断面図である。
図１に示すように、本実施の形態に係る絶縁電線１０は、汎用の材料、例えば、純銅や錫めっき銅等からなる導体１と、導体１の外周に被覆された絶縁層２とを備える。導体１は、図１のように１本である場合に限られず、複数本の素線を撚合せたものであってもよい。
【００４８】
絶縁層２は、本発明の実施の形態に係る上記のノンハロゲン難燃性樹脂組成物から構成され、電子線架橋等により架橋されている。
【００４９】
本実施の形態においては、絶縁体を単層で構成してもよく、また、多層構造とすることもできる。さらに、必要に応じて、セパレータ、編組等を施してもよい。
【００５０】
〔ケーブル〕
本発明の実施形態に係るケーブルは、本発明の実施形態に係る上記ノンハロゲン難燃性樹脂組成物を被覆材料（絶縁層及び／又はシース）として使用したことを特徴とする。
【００５１】
図２は、本発明の実施の形態に係るケーブルの一例を示す横断面図である。
図２に示すように、本実施の形態に係るケーブル２０は、導体１に絶縁層２を被覆した絶縁電線３本を紙等の介在３と共に撚り合わせた三芯撚り線と、三芯撚り線の外周に施された押え巻きテープ４と、その外周に押出被覆されたシース５とを備える。絶縁電線は単芯でもよく、三芯以外の多芯撚り線であってもよい。
【００５２】
絶縁層２及びシース５は、本発明の実施の形態に係る上記のノンハロゲン難燃性樹脂組成物から構成され、電子線架橋等により架橋されている。絶縁体２、シース５のどちらかだけが上記のノンハロゲン難燃性樹脂組成物から構成されていてもよいが、両方であることが好ましい。
【００５３】
本実施の形態においては、シースを単層で構成してもよく、また、多層構造とすることもできる。さらに、必要に応じて、セパレータ、編組、金属箔によるシールドテープ等を施してもよい。
【００５４】
〔本発明の実施の形態の効果〕
本発明の実施形態によれば、優れた難燃性と浸水時の絶縁抵抗性を両立することが可能、かつ引張特性に優れたノンハロゲン難燃性樹脂組成物、並びにこれを用いた絶縁電線及びケーブルを得ることができる。好ましい実施形態によれば、浸水時の体積抵抗率が１０１１Ω・ｃｍ以上である絶縁電線及びケーブルを得ることができる。
【実施例】
【００５５】
以下に、本発明を実施例に基づいて更に詳しく説明するが、本発明はこれらに限定されるものではない。
【００５６】
図１の構造の絶縁電線１０を下記の通りの方法で製造し、評価を行なった。
【００５７】
(ノンハロゲン難燃性樹脂組成物の作製)
表１及び表２に示す配合割合にしたがって各成分を配合し、加圧ニーダーによって開始温度４０℃、終了温度１９０℃で混練後、混練物をペレットにした。用いた配合剤は、表３に示すとおりである。
【００５８】
(絶縁電線の製造)
６５ｍｍ押出機を用いて、設定温度２００℃、絶縁厚さ０．２５ｍｍ、線速５０ｍ／ｍｉｎにて、作製したペレットを導体上に押出被覆した。押出被覆した後、電子線を照射量３０ｋＧｙで照射し架橋させ、絶縁電線を製造した。導体はＵＬ規格２６ＡＷＧの錫めっき軟銅線を用いた。
【００５９】
(絶縁電線の評価)
製造した絶縁電線について、下記の試験・評価を行なった。表１〜２に評価結果を示す。
【００６０】
（１）引張試験
製造した絶縁電線について、JIS C 3005に準拠して引張試験を行なった。引張強さは、１３ＭＰａ以上のものを◎（裕度を持って合格）、１０ＭＰａ以上１３ＭＰａ未満のものを○（合格）、１０ＭＰａ未満のものを×（不合格）とした。また、伸びは、３００％以上のものを◎（裕度を持って合格）、１５０％以上３００％未満のものを○（合格）、１５０％未満のものを×（不合格）とした。
【００６１】
（２）難燃性試験
製造した絶縁電線について、ＵＬ７５８に準拠して電線形状での垂直燃焼試験（ＶＷ-１）を行った。判定は残炎による燃焼時間３０秒未満のものを◎（裕度を持って合格）、１分未満のものを○（合格）、１分以上のものを×（不合格）とした。
【００６２】
（３）浸水時の絶縁性試験（体積抵抗率試験）
表１及び表２に示す配合割合にしたがって各材料を配合し、設定温度１５０℃のオープンロールで混練後、プレス成形機を用いて１ｍｍ厚の金型に混練物を入れ、１８０℃で１分間、プレスし、１ｍｍシートを作製した。作製した１ｍｍシートを、８０℃の純水に７日間浸漬し、取出した後JIS K 6271に準拠し体積抵抗率を測定した。１×１０１２Ω・ｃｍ以上のものを◎（裕度を持って合格）、１×１０１１Ω・ｃｍ以上のものを○（合格）、１×１０１１Ω・ｃｍ未満のものを×（不合格）とした。
【００６３】
（４）総合判定
総合評価として、すべての評価が○のものを○（合格）とし、いずれかの評価で１つでも×（不合格）があれば×（不合格）とした。
【００６４】
【表１】
0006428463.tif 000003
【００６５】
【表２】
0006428463.tif 000004
【００６６】
【表３】
0006428463.tif 000005
【００６７】
実施例１〜１２では、引張試験、難燃性試験、浸水時の絶縁性試験のいずれの特性も良好な結果となった。
実施例１〜４では、樹脂であるＥＶＡのＶＡ量を変更したが、いずれも良好でＶＡ量が高いほど伸び特性、難燃性が優れた結果となった。
実施例５〜８では、ＥＶＡのブレンド、及びＥＶＡと他の樹脂のブレンドを実施したが、いずれも良好な結果であった。また、結晶性の樹脂を添加すると引張強さが向上するが、伸び特性は低下する傾向にあった（実施例８）。
実施例９、１０では、シリコーン処理オルガノクレーの添加量を変更したが、１質量部以上であれば良好な結果であった。また、シリコーン処理オルガノクレーの添加量は規定の５０質量部以下であれば特性上問題ないが、添加に伴い伸び特性、浸水時の絶縁抵抗が低下する傾向にあり、またコスト高にもなるため、難燃性を満足する最低添加量とすることが望ましい。
実施例１１、１２では、金属水酸化物である水酸化マグネシウムの添加量を変更したが、規定の範囲内であれば良好な結果であった。水酸化マグネシウムの添加に伴い、難燃性は向上するが、伸び、浸水時の絶縁抵抗は低下する傾向にあった。
【００６８】
これに対し、表２に示すように、シリコーン処理オルガノクレーが未添加の比較例１、及び金属水酸化物の添加量が規定より少ない比較例６は、難燃性が不合格となった。
【００６９】
シリコーン処理オルガノクレーの添加量が規定より多い比較例２、及びオルガノクレーをシラン処理したものを添加した比較例３〜５は、浸水時の絶縁抵抗が不合格となった。
【００７０】
特許文献１記載のシランカップリング剤は低分子量であるため、クレーの端部にＯＨ基等の親水性官能基が複数ある場合は、これらすべてを保護することが困難であり、残存する親水性官能基が浸水時の絶縁性を低下させたと考えられる。一方、本発明においては、反応性の官能基を有するシリコーンで表面処理することで浸水時の絶縁抵抗を改善することが可能である。分子量の大きいシリコーンを処理剤として使用すると、クレー端部に残存する親水性官能基とも相互作用し、保護することが可能であるためと考えられる。
【００７１】
比較例２、及び金属水酸化物の添加量が規定より多い比較例７は、伸び特性が不合格となった。
【００７２】
なお、本発明は、上記実施の形態及び実施例に限定されず種々に変形実施が可能である。
【符号の説明】
【００７３】
１０：絶縁電線、２０：ケーブル
１：導体、２：絶縁層、３：介在、４：押え巻きテープ、５：シース
【図１】
0006428463.tif 000006
【図２】
0006428463.tif 000007